(57)【要約】【課題】高耐久性の電子写真用キャリア、離型剤を含むトナーと組み合わせても耐久性の高い電子写真用キャリアを提供する。【解決手段】本発明の電子写真用キャリアは、少なくとも結着樹脂と粒子からなるコート膜を有するキャリアにおいて、該粒子の粒子径Ｄと該コート膜の膜厚ｈが１＜Ｄ／ｈ＜１０の関係にあり、該粒子がシラザン化合物で表面処理されていることを特徴とする。又は、同様のコート膜を有するキャリアにおいて、コート膜中にシラザン化合物を含有することを特徴とする。表面処理した粒子を用いると共に、コート膜中にシラザン化合物を含有させると、さらに効果的である。【選択図】  図１
2004170689.tif 000002
【特許請求の範囲】
【請求項１】
少なくとも結着樹脂と粒子を含有するコート膜を有するキャリアにおいて、該粒子の粒子径Ｄと該コート膜の膜厚ｈが１＜Ｄ／ｈ＜１０の関係にあり、該粒子がシラザン化合物で表面処理されていることを特徴とする電子写真用キャリア。
【請求項２】
少なくとも結着樹脂と粒子を含有するコート膜を有するキャリアにおいて、該粒子の粒子径Ｄと該コート膜の膜厚ｈが１＜Ｄ／ｈ＜１０であり、該コート膜がシラザン化合物を含有することを特徴とする電子写真用キャリア。
【請求項３】
さらに、上記粒子がシラザン化合物で表面処理されていることを特徴とする請求項２に記載の電子写真用キャリア。
【請求項４】
前記粒子の固有抵抗が１０１２Ω・ｃｍ以上であることを特徴とする請求項１〜３のいずれか一項に記載の電子写真用キャリア。
【請求項５】
前記粒子がアルミナ及び／又はシリカであることを特徴とする請求項１〜４のいずれか一項に記載の電子写真用キャリア。
【請求項６】
前記粒子の含有量がコート膜組成成分の４０〜９５ｗｔ％であることを特徴とする請求項１〜５のいずれか一項に記載の電子写真用キャリア。
【請求項７】
前記コート膜の膜厚が０．０５〜１．００μｍであることを特徴とする請求項１〜６のいずれか一項に記載の電子写真用キャリア。
【請求項８】
前記結着樹脂が、少なくともアクリル樹脂とアミノ樹脂を架橋反応させた樹脂及び／又はシリコーン樹脂を含有したものであることを特徴とする請求項１〜７いずれか一項に記載の電子写真用キャリア。
【請求項９】
前記結着樹脂のＴｇが２０〜１００℃であることを特徴とする請求項１〜８のいずれか一項に記載の電子写真用キャリア。
【請求項１０】
少なくとも結着樹脂と顔料とからなるトナーと、請求項１〜９のいずれか一項に記載の電子写真用キャリアとからなることを特徴とする電子写真用現像剤。
【請求項１１】
前記トナーが離型剤を含むことを特徴とする請求項１０に記載の電子写真用現像剤。
【請求項１２】
請求項１０又は１１に記載の電子写真用現像剤を用いることを特徴とする画像形成方法。
【請求項１３】
請求項１０又は１１に記載の電子写真用現像剤を用いることを特徴とする多色画像形成方法。
【請求項１４】
請求項１０又は１１記載の電子写真用現像剤を収納したことを特徴とする容器。
【発明の詳細な説明】
【０００１】
【発明の属する技術分野】
本発明は、電子写真、静電記録、静電印刷等における静電荷像現像に用いるキャリア、現像剤、画像形成方法及び収納容器に関する。
【０００２】
【従来の技術】
一般に電子写真法、静電写真法等の画像形成方法においては、潜像担持体上に形成された静電潜像を現像するために、トナーとキャリアとを撹拌混合することによって得られる現像剤が使用される。この現像剤は、適当に帯電された混合物であることが要求される。一般に静電潜像を現像する方法としては、トナーとキャリアとを混合して得られる二成分系現像剤を使用する方法と、キャリアを含まない一成分系現像剤を使用する方法が公知である。前者の二成分系現像剤を用いた現像方式は、比較的安定した良好な画像が得られる反面、キャリア劣化やトナーとキャリアの混合比の変動が発生しやすいといった欠点がある。一方、後者の一成分現像剤は前者の欠点は持たないが、帯電性が安定しにくいといった不都合を有している。
【０００３】
二成分系現像剤を使用して静電潜像を繰り返し現像を行なう際には、現像剤中のトナーが消費されてトナー濃度が変動するため、印刷時に安定した画像を得るために、必要に応じてトナーを補給してこの変動を抑制する必要がある。一般的にトナー補給量を制御する方法としては、複写機は透過性検知センサー、流動性検知センサー、画像濃度検知センサー、嵩密度検知センサー等を具備しているが、画像濃度検知センサーを使用するのが最近の主流である。このセンサーは潜像担持体上に一定の画像パターンを現像して、反射光から画像濃度を検知することによって、トナー補給量を制御する方式である。
【０００４】
このような二成分系現像方式に使用される粒状キャリアは、キャリア表面へのトナーのフィルミング防止、キャリア均一表面の形成、表面酸化防止、感湿性低下の防止、現像剤の寿命の延長、感光体のキャリアによるキズあるいは摩耗からの保護、帯電極性の制御又は帯電量の調節等の目的で、通常適当な樹脂材料で被覆を施すことにより、固く高強度の被覆層を設けることが行なわれきた。このような従来技術によるキャリアは、例えば特定の樹脂材料で被覆されたもの（例えば、特許文献１参照）、さらにその被覆層に種々の添加剤を添加するもの（例えば、特許文献２〜８参照）、さらにキャリア表面に添加剤を付着させたものを用いるもの（例えば、特許文献９参照）、さらにコート膜厚よりも大きい導電性粒子をコート膜に含有させたものを用いるもの（例えば、特許文献１０参照）等が開示されている。また、その他には、ベンゾグアナミン−ｎ−ブチルアルコール−ホルムアルデヒド共重合体を主成分とした被覆材をキャリアに用いる方法（例えば、特許文献１１参照）、メラミン樹脂とアクリル樹脂の架橋物をキャリア被覆材として用いる方法（例えば、特許文献１２参照）が知られている。
【０００５】
しかし、上記の従来技術によるキャリアは、依然として耐久性が不十分であり、トナーのキャリア表面へのスペント、それに伴う帯電量の不安定化、並びに被覆樹脂の削れによる抵抗低下等が問題である。すなわち、初期は良好な画像を得ることができるが、コピー枚数が増加するにつれ複写画像の画質が低下するため、さらなる改良をすることが要望されている。そこで、粒子径と結着樹脂膜厚の関係を規定し、かつ粒子の固有抵抗を規定することで、これらの課題が解決できるという報告がある（例えば、特許文献１３参照）。確かにこれまでの電子写真用キャリアと比べるとその効果は顕著であるが、昨今の現像剤の耐久性に対する要望は大きくなっており、さらなる改善が望まれている。また、離型剤を含むトナーとそのキャリアとの組合せでは、離型剤を含まないトナー程の効果が得られないことが明かとなった。その従来技術を用いた市販のデジタルフルカラー複写機は、離型剤を含まないトナーと現像剤の組み合わせで構成されている。
【０００６】
昨今においては、複写機とプリンター共に省スペース化の要望が多く、この要望に対しては電子写真工程で定着オイルを省略したり、定着オイルを微量塗布することで定着部を小さくする対応がとられている。この場合には、トナーは離型剤を含むものを用いて装置が構成されるため、離型剤を含むトナーと組合せても、高耐久であるキャリアの要望は大きい。
【０００７】
【特許文献１】
特開昭５８−１０８５４８号公報
【特許文献２】
特開昭５４−１５５０４８号公報
【特許文献３】
特開昭５７−４０２６７号公報
【特許文献４】
特開昭５８−１０８５４９号公報
【特許文献５】
特開昭５９−１６６９６８号公報
【特許文献６】
特公平１−１９５８４号公報
【特許文献７】
特公平３−６２８号公報
【特許文献８】
特開平６−２０２３８１号公報
【特許文献９】
特開平５−２７３７８９号公報
【特許文献１０】
特開平９−１６０３０４号公報
【特許文献１１】
特開平８−６３０７号公報
【特許文献１２】
特許第２６８３６２４号公報
【特許文献１３】
特開平２００１−１８８３８８号公報
【０００８】
【発明が解決しようとする課題】
本発明の第一の目的は、上記事情に鑑み、より高耐久な二成分現像剤用キャリアを提供することである。第二の目的は、離型剤を含むトナーとの組合せでも高耐久な二成分現像剤用キャリアを提供することである。
【０００９】
【課題を解決するための手段】
本発明者らは、鋭意検討の結果、特定の関係のコート膜と粒子とコート膜中の粒子のいずれかに特定の化合物を適用することにより、本発明の目的を達成できることを見出した。すなわち、本発明は以下の（１）〜（１４）からなる。
【００１０】
（１）  少なくとも結着樹脂と粒子を含有するコート膜を有するキャリアにおいて、該粒子の粒子径Ｄと該コート膜の膜厚ｈが１＜Ｄ／ｈ＜１０の関係にあり、該粒子がシラザン化合物で表面処理されていることを特徴とする電子写真用キャリア。
【００１１】
（２）  少なくとも結着樹脂と粒子を含有するコート膜を有するキャリアにおいて、該粒子の粒子径Ｄと該コート膜の膜厚ｈが１＜Ｄ／ｈ＜１０であり、該コート膜がシラザン化合物を含有することを特徴とする電子写真用キャリア。
【００１２】
（３）  さらに、上記粒子がシラザン化合物で表面処理されていることを特徴とする（２）に記載の電子写真用キャリア。
【００１３】
（４）  前記粒子の固有抵抗が１０１２Ω・ｃｍ以上であることを特徴とする（１）〜（３）のいずれか一項に記載の電子写真用キャリア。
【００１４】
（５）  前記粒子がアルミナ及び／又はシリカであることを特徴とする（１）〜（４）のいずれか一項に記載の電子写真用キャリア。
【００１５】
（６）  前記粒子の含有量がコート膜組成成分の４０〜９５ｗｔ％であることを特徴とする（１）〜（５）のいずれか一項に記載の電子写真用キャリア。
【００１６】
（７）  前記コート膜の膜厚が０．０５〜１．００μｍであることを特徴とする（１）〜（６）のいずれか一項に記載の電子写真用キャリア。
【００１７】
（８）  前記結着樹脂が、少なくともアクリル樹脂とアミノ樹脂を架橋反応させた樹脂及び／又はシリコーン樹脂を含有したものであることを特徴とする（１）〜（７）いずれか一項に記載の電子写真用キャリア。
【００１８】
（９）  前記結着樹脂のＴｇが２０〜１００℃であることを特徴とする（１）〜（８）のいずれか一項に記載の電子写真用キャリア。
【００１９】
（１０）  少なくとも結着樹脂と顔料とからなるトナーと、（１）〜（９）のいずれか一項に記載の電子写真用キャリアとからなることを特徴とする電子写真用現像剤。
【００２０】
（１１）  前記トナーが離型剤を含むことを特徴とする（１０）に記載の電子写真用現像剤。
【００２１】
（１２）  （１０）又は（１１）に記載の電子写真用現像剤を用いることを特徴とする画像形成方法。
【００２２】
（１３）  （１０）又は（１１）に記載の電子写真用現像剤を用いることを特徴とする多色画像形成方法。
【００２３】
（１４）  （１０）又は（１１）に記載の電子写真用現像剤を収納したことを特徴とする容器。
【００２４】
以下に、本発明についてさらに具体的に詳しく説明する。
本発明者らは、上記従来技術の問題点、キャリアの耐久性を解決するために検討を続けてきた結果、少なくとも結着樹脂と粒子を有するコート膜を有するキャリアにおいて、粒子径Ｄとコート膜の膜厚ｈが１＜Ｄ／ｈ＜１０であり、該粒子がシラザン化合物で表面処理されていることで、改善効果が顕著であることが分かった。これは、本発明の第１の態様である。
【００２５】
この改善効果は、コート膜に比べ粒子の方が凸となるので、現像剤を摩擦帯電させるための攪拌により、トナーとの摩擦あるいはキャリア同士の摩擦で、結着樹脂への強い衝撃を伴う接触を緩和することができるためである。これにより、キャリアへのトナーのスペントを防止することが可能となるとともに、帯電発生箇所である結着樹脂の膜削れも防止することが可能となる。しかしながら、凸の部分、すなわちコート膜から突出する粒子の部分は、結着樹脂への強い衝撃を伴う接触を緩和するが故に、粒子自身は常にコート膜から脱離しやすい状態にある。そこで、さらなる高耐久性を実現するためには、このような粒子の脱離を抑制しなければならず、本発明者らの研究によって、粒子をシラザン化合物で表面処理することで、粒子の脱離を抑制することが可能となった。これは、粒子とコート膜中の結着樹脂との接着性が増したことにより、粒子の脱離が抑制されたことによるものである。加えて、離型剤を含むトナーの場合には、離型剤が中心となってコート膜中の粒子の脱離を加速していたが、粒子とコート膜中の結着樹脂との接着性が増したことにより、離型剤を含まないトナーの場合と遜色ない効果が得られている。
【００２６】
また、本発明者らによれば、キャリアのコート膜中の粒子径Ｄとコート膜の膜厚ｈの比、Ｄ／ｈについて、キャリアの高耐久性を実現するには特定の範囲があることが明かとなった。Ｄ／ｈが１以下の場合には、粒子は結着樹脂中に埋もれてしまうため、効果が著しく低下し好ましくない。従来の技術では、Ｄ／ｈを５以上にすると、粒子と結着樹脂との接触面積が少ないため充分な拘束力が得られず、粒子が容易に脱離してしまうため好ましくなかった。しかし、本発明においては、粒子がシラザン化合物で表面処理されていることで、結着樹脂との接着性が増し、この比が５以上で１０を下回る場合でもコート膜から粒子が脱離せず、コート膜凸部を得ることが可能となった。
【００２７】
本発明に用いる粒子の表面処理の方法は、処理剤を粒子に表面処理できれば、従来公知のいずれの方法を用いても構わないが、具体的には、湿式及び乾式の二通りが挙げられる。湿式法では、粒子とシラザン化合物とを溶剤中で分散し、シラザン化合物を粒子表面へ付着させる。分散方法としては、ボールミル、サンドミル等の一般の分散手段を使用することができる。次に、この分散溶液を乾燥機により乾燥させ溶剤を取り除いた後、さらに熱処理を行って、シラザン化合物を粒子表面へ強固に付着させる。必要によっては、表面処理後の粒子に粉砕処理を施してもよい。
【００２８】
一方、乾式処理においては、溶剤を用いずにシラザン化合物と粒子とを混合し混練を行うことによって、シラザン化合物を粒子表面に付着させる。その後は、必要に応じて湿式処理と同様の熱処理、粉砕処理等を施して表面処理を完了する。さらに処理液中に反応促進の為の触媒を添加しても構わない。また、粒子に対するシラザン化合物の割合は粒子の粒径やシラザン化合物の分子構造等に依存するが、上記のいずれの方法においても、１〜５０ｗｔ％が好ましく、より好ましくは３〜４０ｗｔ％である。
【００２９】
また、シラザン化合物は、これを粒子に表面処理するばかりでなく、コート膜中に含有させても同様な効果が得られる。これが、本発明の第２の態様である。さらに、これらシラザン化合物を粒子に表面処理すると共にコート膜に含有させる、これらの手法の併用によってその効果はより顕著に表れる。
【００３０】
本発明で用いるシラザン化合物とは、その分子構造内にケイ素と窒素の結合（−ＳｉＮ−）を有する化合物である。金属酸化物の表面処理に際しては、このケイ素と窒素の結合部分が金属酸化物表面の水酸基と反応し、金属酸化物表面をシリル化する。
【００３１】
ここで、シラザン化合物の好ましいものとして、以下の表１に示す化合物を例示するが、これらの化合物に限定されるものではない。
【表１】
2004170689.tif 000003
【００３２】
また、本発明では、長期にわたる現像剤の保管に際して帯電量低下を抑制するには、粒子の固有抵抗が１０１２Ω・ｃｍ以上であることが有効である。粒子が芯材との接点を持ちながら表面に露出していても、電荷のリークが抑えられるので、安定した帯電性を得られるからである。一方、粒子の固有抵抗が１０１２Ω・ｃｍ未満の場合、電荷のリークが抑えられないため、安定した帯電性は得られず好ましくない。
【００３３】
また、前記従来技術の欄でも挙げたが、特許文献１０に記載のコート樹脂膜厚よりも大きい導電性粒子をコート膜中に含有させたキャリアとは次のような相違点がある。すなわち、本発明においては、コート膜中の粒子は従来のように抵抗調節材として用いるのではなく、コート膜樹脂の保護材及び表面形状の調節材として用いていることに特徴がある。さらには、その粒子の脱離抑制にはシラザン化合物が必須である。
【００３４】
さらに、粒子がアルミナでその含有率がコート膜組成成分の４０〜９５ｗｔ％の範囲、好ましくは７０〜９０ｗｔ％であることで、その効果は顕著である。さらに、粒子がシリカでその含有率がコート膜組成成分の４０〜９５ｗｔ％の範囲、好ましくは７０〜９０ｗｔ％であることで、その効果は顕著である。また、アルミナとシリカを混合して用いてもよい。この粒子の含有率が４０ｗｔ％よりも少ない場合には、キャリア粒子表面での結着樹脂の占める割合に比べ、粒子の占める割合が少ないため、結着樹脂への強い衝撃を伴う接触を緩和する効果が小さいので、十分な耐久性が得られず好ましくない。一方、９５ｗｔ％よりも多い場合には、キャリア表面での結着樹脂の占める割合に比べ、粒子の占める割合が多過ぎるため、帯電発生箇所である結着樹脂の占める割合が不十分となり、十分な帯電能力を発揮できない。それに加え、結着樹脂量に比べ粒子量が多過ぎるので、結着樹脂による粒子の保持能力が不十分となり、粒子が脱離し易くなるので、十分な耐久性が得られず好ましくない。
【００３５】
また、先に挙げた特許文献１０に記載のコート樹脂膜厚よりも大きい導電性粒子をコート膜中に含有させたキャリアは、粒子の含有率範囲についても本発明と異なっている。この従来技術では「コート樹脂の０．０１〜５０ｗｔ％」、すなわち、本発明の含有率計算方法に換算すると、「コート膜組成成分の０．０１〜３３．３３ｗｔ％」である。この場合、従来に比べ耐久性は向上するが、先にも述べたとおり、キャリア粒子表面での結着樹脂の占める割合に比べ粒子の占める割合が少ないので、結着樹脂への強い衝撃を伴う接触を緩和する効果が小さく、十分な耐久性が得られず好ましくない。
【００３６】
本発明によれば、結着樹脂がアクリル樹脂とアミノ樹脂を架橋させた樹脂及び／又はシリコーン樹脂を含有したものであることが大変好ましい。このアミノ樹脂としては、従来知られているアミノ樹脂を用いることが可能であるが、グアナミン、メラミンを用いることで、帯電量付与能力が著しく向上する。また、シリコーン樹脂も、従来知られているシリコーン樹脂を用いることが可能である。また、コート膜を構成する結着樹脂の膜厚は０．０５〜１．００μｍが好ましい。
【００３７】
上記の樹脂以外にも、キャリア用被覆樹脂として一般的に用いられている樹脂を使用することができ、もちろん、上記の樹脂と併用して用いても構わない。例えば、ポリスチレン樹脂、ポリ（メタ）アクリル系樹脂、ポリオレフィン系樹脂、ポリアミド系樹脂、ポリカーボネート系樹脂、ポリエーテル系樹脂、ポリスルフィン酸系樹脂、ポリエステル系樹脂、エポキシ系樹脂、ポリブチラール系樹脂、尿素系樹脂、ウレタン／ウレア系樹脂、ポリエチレン系樹脂、テフロン（登録商標）系樹脂等の各種熱可塑性樹脂及び熱硬化性樹脂及びその混合物、並びにこれらの樹脂の共重合体、ブロック重合体、グラフト重合体及びポリマーブレンド等であるが、これらに限るものではない。
【００３８】
本発明では、これらの樹脂のＴｇは２０〜１００℃、好ましくは２５〜８０℃であるものを用いるのがよい。樹脂のＴｇがこの範囲内の場合、樹脂は適度な弾性を有しており、現像剤を摩擦帯電させるための攪拌における、トナーとキャリアとの摩擦あるいはキャリア同士の摩擦で、結着樹脂への強い衝撃を伴う接触の際、衝撃を吸収することができ、コート膜を破損することなく維持することが可能となる。また、Ｔｇが２０℃を下回る場合は、常温においても結着樹脂がブロッキングするため、保存性が悪く実用上使用できないので好ましくない。一方、Ｔｇが１００℃を上回る場合は、結着樹脂が硬く脆性が高くなり過ぎ前記衝撃を吸収することができず、その脆さから結着樹脂が削れると共に、粒子を保持することができず、脱離しやすくなるので好ましくない。
【００３９】
キャリアの芯材としては、静電潜像担持体へのキャリア付着（飛散）防止の点から、小さくとも平均粒径２０μｍの大きさのものを使用し、かつ、キャリアスジ等の発生防止等画質低下防止の点から、大きくとも１００μｍのものを使用する。具体的材料としては、電子写真用二成分キャリアとして公知のもの、例えば、フェライト、マグネタイト、鉄、ニッケル等、キャリアの用途や使用目的に合わせて、適宜選択して用いればよい。
【００４０】
また、本発明のキャリアにおいては、帯電及び抵抗調節剤として、カーボンブラックあるいは酸性触媒を単独又は併用して用いることも可能である。カーボンブラックは、キャリアあるいはトナー用として一般的に使われているもの全てを用いることができる。酸性触媒は、触媒作用を持つものを用いることができる。例えば、完全アルキル化型、メチロール基型、イミノ基型、メチロール／イミノ基型等の反応性基を有するものであるが、これらに限るものではない。
【００４１】
本発明のキャリアはトナーと構成される二成分現像剤として提供できるが、現像剤を構成するトナーは、黒トナーでも多色画像形成方法で用いられる多色トナーでも構わない。さらには、この２成分現像剤を、特定の画像形成装置で簡便に交換可能なうように容器に収容して提供してもよい。
【００４２】
【発明の実施の形態】
以下、図面を用いて、本発明のキャリアを用いた画像形成方法について説明する。図１は、本発明の電子写真用キャリアを用いた現像剤を充填した容器を搭載する画像形成装置の一例を示している。特に図１は画像形成装置の構成のうち、画像形成装置本体内に装着された現像部１と、この現像部１に補給される本発明の電子写真用キャリアを用いた現像剤を充填した現像剤収納容器２と、この両者を接続する現像剤送流手段３を示す部分断面図である。
【００４３】
図１において、現像部１は、本発明の電子写真用キャリアを用いた、トナーとキャリアを混合して成る液体状の二成分系の現像剤Ｄを収容している。現像ハウジング４と、現像剤Ｄを攪拌混合する第１及び第２の攪拌スクリュー５及び６と、現像ローラ７とを有していて、当該現像ローラ７が、潜像担持体の感光体８に対向して配置されている。感光体８は、矢印で示す方向に回転駆動され、その表面に静電潜像が形成される。図１中符号２６は、接続部材２４の上にフィルター２５を介して又は介さず嵌合されたキャップである。感光体８の周囲には、図示していない帯電手段、露光手段、転写手段、除電手段、クリーニング手段等、その他の公知のユニットが配置される。
【００４４】
第１及び第２の攪拌スクリュー５及び６が回転することにより、現像ハウジング４内の現像剤Ｄが攪拌され、そのトナーはキャリアで互いに逆極性に摩擦帯電される。かかる現像剤Ｄが、矢印方向に回転駆動される現像ローラ７の周面に供給され、その供給された現像剤は現像ローラ７の周面に担持され、現像ローラ７の回転によって、その回転方向に搬送される。次いで、この搬送された現像剤Ｄは、ドクターブレード９によって量を規制され、規制後の現像剤Ｄが感光体８と現像ローラ７との間の現像領域に運ばれ、ここで現像剤中のトナーが、感光体表面の静電潜像に静電的に移行し、その静電潜像がトナー像として可視像化される。
【００４５】
【実施例】
次に、実施例及び比較例を挙げて本発明をさらに具体的に説明するが、本発明はこれらに限定されるものではない。以下で用いる部とは、重量部を指す。
【００４６】
＜トナー製造例１＞
ブラックトナー１
水                                                      １２００部
フタロシアニングリーン含水ケーキ（固形分３０％）          ２００部
カーボンブラック（ＭＡ６０、三菱化学社製）                ５４０部
をフラッシャーでよく撹拌する。ここに、
エポキシ樹脂（Ｍｎ；３５００）                          １２００部
を加え、１５０℃で３０分混練後、
キシレン                                                １０００部
を加えさらに１時間混練、水とキシレンを除去後、圧延冷却しパルペライザーで粉砕、マスターバッチ顔料を得た。
【００４７】
エポキシ樹脂（Ｍｎ；３５００）                            １００部
上記マスターバッチ                                            ５部
サリチル酸亜鉛誘導体（ボントロンＥ８４、オリエント化学）      ４部
上記材料をミキサーで混合後２本ロールミルで溶融混練し、混練物を圧延冷却した。その後粉砕分級を行ない、重量平均粒径７．８μｍのトナーを得た。さらに、添加剤を添加し、ヘンシェルミキサーで混合し、ブラックトナー１を得た。
【００４８】
＜トナー製造例２＞
ブラックトナー２
トナー製造例１にカルナウバワックスを５部添加した以外は全てトナー製造例１と同様に製造した。
【００４９】
＜表面処理粒子製造例１＞
アルミナ粒子１
上記表１のＮｏ．１シラザン化合物３５部、アルミナ（０．３μｍ、固有抵抗１０１４Ω・ｃｍ）粒子１００部、アセトン２５０部を、ボールミルで４０時間分散し、続いて溶液を濾過し乾燥した後、１５０℃で２時間の熱処理を行ってシラザン化合物で表面処理したアルミナ粒子１を得た。
【００５０】
＜表面処理粒子製造例２＞
アルミナ粒子２
上記表１のＮｏ．２シラザン化合物３５部、アルミナ（０．３μｍ、固有抵抗１０１４Ω・ｃｍ）粒子１００部、アセトン２５０部を、ボールミルで４０時間分散し、続いて溶液を濾過し乾燥した後、１５０℃で２時間の熱処理を行ってシラザン化合物で表面処理したアルミナ粒子２を得た。
【００５１】
＜表面処理粒子製造例３＞
アルミナ粒子３
上記表１のＮｏ．３シラザン化合物３５部、アルミナ（０．３μｍ、固有抵抗１０１４Ω・ｃｍ）粒子１００部、アセトン２５０部を、ボールミルで４０時間分散し、続いて溶液を濾過し乾燥した後、１５０℃で２時間の熱処理を行ってシラザン化合物で表面処理したアルミナ粒子３を得た。
【００５２】
＜実施例１＞
＜キャリア製造例１＞  キャリア１
アクリル樹脂溶液（固形分５０ｗｔ％）                    ５６．０部
グアナミン溶液（固形分７７ｗｔ％）                      １５．６部
アルミナ粒子１                                        １６０．０部
トルエン                                                  ９００部
ブチルセロソルブ                                          ９００部
上記材料をホモミキサーで１０分間分散し、コート膜形成溶液を調合した。芯材として焼成フェライト粉（パウダーテック社製  Ｆ−３００：平均粒径５０μｍ）を用い、上記コート膜形成溶液を芯材表面に膜厚０．１５μｍになるようにスピラコーター（岡田精工社製）により塗布し乾燥した。得られたキャリアを電気炉中にて１５０℃で１時間放置して焼成した。冷却後フェライト粉バルクを目開き１００μｍの篩を用いて解砕し、キャリア１とした。結着樹脂膜厚測定は、透過型電子顕微鏡にてキャリア断面を観察することにより、キャリア表面を覆うコート膜を観察することができるため、その膜厚の平均値をもって膜厚とした。
【００５３】
上述のように得たキャリア１とブラックトナー１を、トナー濃度が５％になる様に混合し現像剤を得た。用いたキャリア及びトナーの種類、キャリアについては表面処理の有無、コート膜中シラザン化合物の有無、粒子の粒径、コート膜の膜厚及びＤ／ｈの値を、後述する実施例２〜８及び比較例１〜２と共に後掲の表２に示した。この現像剤とブラックトナー１を市販のデジタルフルカラー複写機（リコー社製ｉｍａｇｉｏＣｏｌｏｒ２８００）にセットし、６００，０００枚のランニング評価（連続複写評価）を行なった。そして、このランニングを終えたキャリアの帯電低下量及び抵抗低下量を求めた結果を表３に示す。
【００５４】
ここでいう帯電量低下量とは、初期のキャリア９５ｗｔ％に対し、トナー５ｗｔ％の割合で混合し摩擦帯電させたサンプルを、一般的なブローオフ法（東芝ケミカル社製ＴＢ−２００）にて測定した帯電量Ｑ１から、ランニング後の現像剤中のトナーを前記ブローオフ装置にて除去し得たキャリアを、前記方法と同様の方法で測定した帯電量Ｑ２を差し引いた量Ｑ１−Ｑ２のことをいい、目標値は７．０μｃ／ｇ以下である。また、帯電量の低下の原因はキャリア表面へのトナースペントであるため、このトナースペントを減らすことで、帯電量低下を抑えることができる。
【００５５】
抵抗低下量とは、初期のキャリアを抵抗計測平行電極：ギャップ２ｍｍの電極間に投入し、ＤＣ２００Ｖを印加し３０秒後の抵抗値をハイレジスト計で計測した値を体積抵抗率に変換した値Ｒ１から、ランニング後の現像剤中のトナーを前記ブローオフ装置にて除去し得たキャリアを、前記抵抗測定方法と同様の方法で測定した値Ｒ２を差し引いた量Ｒ１−Ｒ２のことをいい、目標値は２．０Ｌｏｇ（Ω・ｃｍ）以下である。また、抵抗低下の原因は、キャリアの結着樹脂膜の削れであるため、この膜削れを減らすことで、抵抗低下量を抑えることができる。
【００５６】
＜実施例２＞
実施例２では、実施例１のブラックトナー１をブラックトナー２に変更した以外は全て実施例１と同様に現像剤を得、評価した。現像剤の構成を表２に、評価結果を表３に示した。
【００５７】
＜実施例３＞
＜キャリア製造例２＞  キャリア２
キャリア製造例１のアルミナ粒子１をアルミナ粒子２に変更した以外は全てキャリア製造例１と同様に製造した。
実施例３では、実施例２のキャリア１をキャリア２に変更した以外は全て実施例２と同様に現像剤を得、評価した。現像剤の構成を表２に、評価結果を表３に示した。
【００５８】
＜実施例４＞
＜キャリア製造例３＞  キャリア３
キャリア製造例１のアルミナ粒子１をアルミナ粒子３に変更した以外は全てキャリア製造例１と同様に製造した。
実施例４では、実施例２のキャリア１をキャリア３に変更した以外は全て実施例２と同様に現像剤を得、評価した。現像剤の構成を表２に、評価結果を表３に示した。
【００５９】
＜実施例５＞
＜キャリア製造例４＞  キャリア４
アクリル樹脂溶液（固形分５０ｗｔ％）                    ５６．０部
グアナミン溶液（固形分７７ｗｔ％）                      １５．６部
アルミナ粒子（０．３μｍ、固有抵抗１０１４Ω・ｃｍ）    １６０．０部
上記表１のＮｏ．１シラザン化合物                        １４．５部
トルエン                                                  ９００部
ブチルセロソルブ                                          ９００部
上記の処方に変更した以外は全てキャリア製造例１と同様に製造した。
実施例５では、実施例２のキャリア１をキャリア４に変更した以外は全て実施例２と同様に現像剤を得、評価した。現像剤の構成を表２に、評価結果を表３に示した。
【００６０】
＜実施例６＞
＜キャリア製造例５＞  キャリア５
キャリア製造例４のＮｏ．１シラザン化合物を表１のＮｏ．２シラザン化合物に変更した以外は全てキャリア製造例４と同様に製造した。
実施例６では、実施例２のキャリア１をキャリア５に変更した以外は全て実施例２と同様に現像剤を得、評価した。現像剤の構成を表２に、評価結果を表３に示した。
【００６１】
＜実施例７＞
＜キャリア製造例６＞  キャリア６
キャリア製造例４のＮｏ．１シラザン化合物を表１のＮｏ．３シラザン化合物に変更した以外は全てキャリア製造例４と同様に製造した。
実施例７では、実施例２のキャリア１をキャリア６に変更した以外は全て実施例２と同様に現像剤を得、評価した。現像剤の構成を表２に、評価結果を表３に示した。
【００６２】
＜実施例８＞
＜キャリア製造例７＞  キャリア７
キャリア製造例４のアルミナ粒子をアルミナ粒子１に変更した以外は全てキャリア製造例４と同様に製造した。
実施例８では、実施例２のキャリア１をキャリア７に変更した以外は全て実施例２と同様に現像剤を得、評価した。現像剤の構成を表２に、評価結果を表３に示した。
【００６３】
＜比較例１＞
＜キャリア製造例８＞  キャリア８
アクリル樹脂溶液（固形分５０ｗｔ％）                    ５６．０部
グアナミン溶液（固形分７７ｗｔ％）                      １５．６部
アルミナ粒子（０．３μｍ、固有抵抗１０１４Ω・ｃｍ）    １６０．０部
トルエン                                                  ９００部
ブチルセロソルブ                                          ９００部
上記の処方に変更した以外は全てキャリア製造例１と同様に製造した。
比較例１では、実施例１のキャリア１をキャリア８に変更した以外は全て実施例１と同様に現像剤を得、評価した。現像剤の構成を表２に、評価結果を表３に示した。
【００６４】
＜比較例２＞
比較例２では、実施例２のキャリア１をキャリア８に変更した以外は全て実施例１と同様に現像剤を得、評価した。現像剤の構成を表２に、評価結果を表３に示した。
【００６５】
【表２】
2004170689.tif 000004
【００６６】
【表３】
2004170689.tif 000005
【００６７】
上記表２及び３より、本発明のキャリアは、従来のキャリアの耐久性に比べて倍以上の効果が得られた。また、離型剤を含むトナーとの組合せにおいては、従来の結果に比べて耐久性において６倍以上の効果が得られた。
【００６８】
【発明の効果】
以上、詳細かつ具体的な説明から明らかなように、本発明により、従来のものより高耐久な二成分現像剤用キャリア、現像剤、画像形成方法及びその現像剤を封入した収納容器の提供が可能となる。また、離型剤を含むトナーとの組合せでも高耐久な二成分現像剤用キャリア、現像剤、画像形成方法及びその現像剤を封入した収納容器の提供が可能となる。
【図面の簡単な説明】
【図１】本発明の電子写真用現像剤を充填した容器及びその容器を搭載した画像形成装置を示した部分断面図である。
【符号の説明】
１    現像部
２    現像剤収納容器
３    現像剤送流手段
４    現像ハウジング
５、６    攪拌スクリュー
７    現像ローラ
８    感光体
９    ドクターブレード
２４    接続部材
２５    フィルター
２６    キャップ
Ｄ    現像剤
【図１】
2004170689.tif 000006